(57)【特許請求の範囲】
【請求項１】
支持体、該支持体上に形成された導電性弾性層、および、該導電性弾性層の上に形成された表面層を有する帯電部材の製造方法であって、
加水分解性シラン化合物を加水分解させて得た、カチオン重合可能な基を有する縮合物と、アクリル系単量体とシリコン系単量体とから合成されたＡ−Ｂタイプのジブロック共重合体とを含む塗布液を、該導電性弾性層上に塗布する工程と、
該導電性弾性層上に塗布された該塗布液が含む該縮合物の該カチオン重合可能な基を開裂させ、該縮合物を架橋させて該表面層を形成する工程とを有することを特徴とする帯電部材の製造方法。
【請求項２】
前記カチオン重合可能な基を有する加水分解性シラン化合物が、下記式（２）で示される構造を有する加水分解性シラン化合物である請求項１に記載の帯電部材の製造方法： 
【化１】
0005171060.tif 000013
（式（２）中、Ｒ２１は、飽和もしくは不飽和の１価の炭化水素基を示す。Ｒ２２は、飽和もしくは不飽和の１価の炭化水素基を示す。Ｚ２１は、２価の有機基を示す。Ｒｃ２１は、カチオン重合可能な基を示す。ｄは０以上２以下の整数であり、ｅは１以上３以下の整数であり、ｄ＋ｅ＝３である。）。
【請求項３】
前記式（２）で示される加水分解性シラン化合物が、グリシドキシプロピルトリメトキシシラン、グリシドキシプロピルトリエトキシシラン、エポキシシクロヘキシルエチルトリメトキシシランおよびエポキシシクロヘキシルエチルトリエトキシシランから選ばれる少なくとも１つである請求項２に記載の製造方法。
【請求項４】
前記塗布液が、更に下記式（１）で示される構造を有する加水分解性シラン化合物を含む請求項１〜３のいずれか一項に記載の帯電部材の製造方法：
【化２】
0005171060.tif 000014
（式（１）中、Ｒ１１は、フェニル基で置換されたアルキル基もしくは無置換のアルキル基、または、アルキル基で置換されたアリール基もしくは無置換のアリール基を示す。Ｒ１２は、飽和もしくは不飽和の１価の炭化水素基を示す。ａは０以上３以下の整数であり、ｂは１以上４以下の整数であり、ａ＋ｂ＝４である。）。
【請求項５】
前記式（１）で示される加水分解性シラン化合物が、下記（１−１）〜（１−２３）から選ばれる少なくとも１つである請求項４に記載の製造方法：（１−１）：テトラメトキシシラン、
（１−２）：テトラエトキシシラン、
（１−３）：テトラプロポキシシラン、
（１−４）：メチルトリメトキシシラン、
（１−５）：メチルトリエトキシシラン、
（１−６）：メチルトリプロポキシシラン、
（１−７）：エチルトリメトキシシラン、
（１−８）：エチルトリエトキシシラン、
（１−９）：エチルトリプロポキシシラン、
（１−１０）：プロピルトリメトキシシラン、
（１−１１）：プロピルトリエトキシシラン、
（１−１２）：プロピルトリプロポキシシラン、
（１−１３）：ヘキシルトリメトキシシラン、
（１−１４）：ヘキシルトリエトキシシラン、
（１−１５）：ヘキシルトリプロポキシシラン、
（１−１６）：デシルトリメトキシシラン、
（１−１７）：デシルトリエトキシシラン、
（１−１８）：デシルトリプロポキシシラン、
（１−１９）：フェニルトリメトキシシラン、
（１−２０）：フェニルトリエトキシシラン、
（１−２１）：フェニルトリプロポキシシラン、
（１−２２）：ジフェニルジメトキシシラン、
（１−２３）：ジフェニルジエトキシシラン。
【請求項６】
支持体、該支持体上に形成された導電性弾性層および該導電性弾性層の上に形成された表面層を有する帯電部材であって、
該表面層が、加水分解性シラン化合物を加水分解させて得た、カチオン重合可能な基を有する縮合物の該カチオン重合可能な基を開裂させ、架橋させてなる該縮合物の架橋物と、アクリル系単量体とシリコン系単量体とから合成されたＡ−Ｂタイプのジブロック共重合体とを含み、
該ジブロック共重合体が、該表面層の最表面に偏析していることを特徴とする帯電部材。
【発明の詳細な説明】
【技術分野】
【０００１】
本発明は、帯電部材、ならびに、帯電部材を有するプロセスカートリッジおよび電子写真装置に関する。
【背景技術】
【０００２】
現在、電子写真感光体の表面を帯電する方式の１つとして、接触帯電方式が実用化されている。
【０００３】
接触帯電方式は、電子写真感光体に接触配置された帯電部材に電圧を印加し、該帯電部材と該電子写真感光体との間の当接部とその近傍で微少な放電をさせることによって、該電子写真感光体の表面を帯電する方式である。
【０００４】
電子写真感光体の表面を帯電するための帯電部材としては、電子写真感光体と帯電部材との当接ニップを十分に確保する観点から、支持体および該支持体上に設けられた弾性層（導電性弾性層）を有するものが一般的である。
【０００５】
また、弾性層（導電性弾性層）は、低分子量成分を比較的多量に含むことが多いため、この低分子量成分がブリードアウトし、電子写真感光体の表面を汚染する。このブリードアウトによる汚染を抑制するために、導電性弾性層上には、これとは別の、導電性弾性層に比べて弾性率の小さい表面層を設けることもよく行われている。
【０００６】
また、帯電部材の形状としては、ローラー形状が一般的である。以下、ローラー形状の帯電部材を「帯電ローラー」ともいう。
【０００７】
また、接触帯電方式の中でも広く普及している方式は、直流電圧に交流電圧を重畳した電圧を帯電部材に印加する方式（以下「ＡＣ＋ＤＣ接触帯電方式」ともいう。）である。ＡＣ＋ＤＣ接触帯電方式の場合、交流電圧には、帯電開始電圧の２倍以上のピーク間電圧を持つ電圧が用いられる。
【０００８】
ＡＣ＋ＤＣ接触帯電方式は、交流電圧を用いることにより、帯電均一性の高い安定した帯電を行える方式である。しかしながら、この方式では交流電圧源を使用する分、直流電圧のみの電圧を帯電部材に印加する方式（以下「ＤＣ接触帯電方式」ともいう。）に比べて、帯電装置、電子写真装置の大型化、コストアップを招いてしまう。
【０００９】
すなわち、ＤＣ接触帯電方式は、ＡＣ＋ＤＣ接触帯電方式に比べて、帯電装置、電子写真装置の小型化、コストダウンの点で優れた帯電方式である。
【００１０】
なお、特開２００４−２１０８５７号公報（特許文献１）には表面平滑性、離型性に優れ、低硬度で耐熱性を有する弾性材料の製造が開示されている。すなわち、両末端または片末端に金属アルコキシドと反応可能な官能基を有する有機ケイ素化合物溶液を加熱処理して水分および低分子量成分を除去し、加熱処理した有機ケイ素化合物溶液に金属アルコキシドを添加して有機・無機ハイブリットゾル液を調製し、該ゾル液を加熱ゲル化し、以上の有機・無機ハイブリット材料を基材に塗布等をすることにより表面平滑性、離型性に優れ、低硬度で耐熱性を有する弾性材料が製造されている。この該弾性材料は電子写真方式の複写機やプリンターのロール部材やベルト部材の材料として有用であると開示されている。
【００１１】
また、特開２０００−２６７３９４号公報（特許文献２）には、被帯電体に当接させて、この被帯電体との間に電圧を印加することにより、被帯電体を帯電させる帯電部材が開示されている。この帯電部材は、少なくとも上記被帯電体と接触する部材表面が、フッ素系またはシリコン系の第１ブロックとフッ素およびシリコンのいずれをも含まない第２ブロックとを有するフッ素系ブロック共重合体またはシリコン系ブロック共重合体からなる添加剤をバインダーに添加してなる表面層で形成されている。さらにこの帯電部材は、低摩擦性およびトナー付着性に優れ、しかも優れた耐久性を発揮すると開示されている。
【００１２】
【特許文献１】特開２００４−２１０８５７号公報
【特許文献２】特開２０００−２６７３９４号公報
【発明の開示】
【発明が解決しようとする課題】
【００１３】
しかしながら、ＤＣ接触帯電方式は、交流電圧による帯電均一性向上効果が無いため、帯電部材の表面の汚れ（トナーやトナーに用いられる外添剤など）や、帯電部材自体の電気抵抗の不均一性が、出力画像に現れやすい。
【００１４】
特に、ＤＣ接触帯電方式の場合、繰り返し使用により帯電部材の表面にトナーやトナーに用いられる外添剤などが不均一に強く付着（固着）する。その結果、高温高湿（３０℃／８０％ＲＨ）環境下、ハーフトーン画像を出力した際に、その固着部分が過帯電や帯電不良を引き起こすことがある。
【００１５】
本発明の目的は、長期間の繰り返し使用によってもトナーやトナーに用いられる外添剤などが表面に固着しにくく、よってＤＣ接触帯電方式に用いても、長期間安定した帯電および画像出力が可能な帯電部材およびその帯電部材の製造方法を提供することにある。
【課題を解決するための手段】
【００１６】
本発明は、支持体、該支持体上に形成された導電性弾性層、および、該導電性弾性層の上に形成された表面層を有する帯電部材の製造方法であって、加水分解性シラン化合物を加水分解させて得た、カチオン重合可能な基を有する縮合物と、アクリル系単量体とシリコン系単量体とから合成されたＡ−Ｂタイプのジブロック共重合体とを含む塗布液を、該導電性弾性層上に塗布する工程と、該導電性弾性層上に塗布された該塗布液が含む該縮合物の該カチオン重合可能な基を開裂させ、該縮合物を架橋させて該表面層を形成する工程とを有することを特徴とする帯電部材の製造方法である。
さらに、本発明は、支持体、該支持体上に形成された導電性弾性層および該導電性弾性層の上に形成された表面層を有する帯電部材であって、該表面層が、加水分解性シラン化合物を加水分解させて得た、カチオン重合可能な基を有する縮合物の該カチオン重合可能な基を開裂させ、架橋させてなる該縮合物の架橋物と、アクリル系単量体とシリコン系単量体とから合成されたＡ−Ｂタイプのジブロック共重合体とを含み、該ジブロック共重合体が、該表面層の最表面に偏析していることを特徴とする帯電部材である。
【発明の効果】
【００１８】
本発明によれば、長期間の繰り返し使用によってもトナーやトナーに用いられる外添剤などが表面に固着しにくくなる。また現状では明らかではないが、アクリル基部分とポリシロキサン部分の屈折率が近いことにより、表面層自身の透明性を維持することで、活性エネルギー線、特に紫外線で硬化させる際の低波長領域での波長分散性が小さくなることが予想される。それにより、導電性弾性層も同時に改質することで帯電均一性も向上するものと推定している。よって本発明によれば、ＤＣ接触帯電方式に用いても、長期間安定した帯電および画像出力が可能な帯電部材、ならびに、該帯電部材を有するプロセスカートリッジおよび電子写真装置を提供することができる。
【発明を実施するための最良の形態】
【００１９】
本発明の帯電部材は、支持体、該支持体上に形成された導電性弾性層、および、該導電性弾性層の上に形成された表面層を有するものである。
【００２０】
本発明の帯電部材の最も簡単な構成は、支持体上に導電性弾性層および表面層の２層を設けた構成であるが、支持体と導電性弾性層との間や導電性弾性層と表面層との間に別の層を１つまたは２つ以上設けてもよい。
【００２１】
図１に、本発明の帯電部材の構成の一例を示す。図１中、１０１は支持体であり、１０２は導電性弾性層であり、１０３は表面層である。
【００２２】
帯電部材の支持体としては、導電性を有するもの（導電性支持体）であればよく、例えば、鉄、銅、ステンレス、アルミニウム、アルミニウム合金またはニッケルで形成されている金属性（合金製）の支持体を用いることができる。また、これらの表面には、耐傷性付与を目的として、導電性を損なわない範囲で、メッキ処理などの表面処理を施してもよい。
【００２３】
導電性弾性層には、従来の帯電部材の弾性層（導電性弾性層）に用いられているゴムや熱可塑性エラストマーなどの弾性体を１種または２種以上用いることができる。
【００２４】
ゴムとしては、例えば、以下のものが挙げられる。
ウレタンゴム，シリコーンゴム，ブタジエンゴム，イソプレンゴム，クロロプレンゴム，スチレン−ブタジエンゴム，エチレン−プロピレンゴム，ポリノルボルネンゴム，スチレン−ブタジエン−スチレンゴム，アクリロニトリルゴム，エピクロルヒドリンゴム，アルキルエーテルゴムなど。
【００２５】
熱可塑性エラストマーとしては、例えば、スチレン系エラストマーおよびオレフィン系エラストマーなどが挙げられる。スチレン系エラストマーの市販品としては、例えば、三菱化学（株）製「ラバロン」、クラレ（株）製「セプトンコンパウンド」などが挙げられる。オレフィン系エラストマーの市販品としては、例えば、三菱化学（株）製の「サーモラン」、三井石油化学工業（株）製の「ミラストマー」、住友化学工業（株）製の「住友ＴＰＥ」およびアドバンストエラストマーシステムズ社製の「サントプレーン」などが挙げられる。
【００２６】
また、導電性弾性層には、導電剤を適宜使用することによって、その導電性を所定の値にすることができる。導電性弾性層の電気抵抗は、導電剤の種類および使用量を適宜選択することによって調整することができ、その電気抵抗の好適な範囲は１０２Ω以上１０８Ω以下であり、より好適な範囲は１０３Ω以上１０６Ω以下である。
【００２７】
導電性弾性層に用いられる導電剤としては、例えば、陽イオン性界面活性剤、陰イオン性界面活性剤、両性イオン界面活性剤、帯電防止剤、電解質などが挙げられる。
【００２８】
陽イオン性界面活性剤としては、例えば、以下のものが挙げられる。
ラウリルトリメチルアンモニウム，ステアリルトリメチルアンモニウム，オクタドデシルトリメチルアンモニウム，ドデシルトリメチルアンモニウム，ヘキサデシルトリメチルアンモニウム，変性脂肪酸・ジメチルエチルアンモニウムなどの第四級アンモニウム塩。
また、第四級アンモニウム塩としては、例えば、以下のものが挙げられる。
過塩素酸塩，塩素酸塩，ホウフッ化水素酸塩，エトサルフェート塩，ハロゲン化ベンジル塩（臭化ベンジル塩や塩化ベンジル塩など）。
【００２９】
陰イオン性界面活性剤としては、例えば、脂肪族スルホン酸塩、高級アルコール硫酸エステル塩、高級アルコールエチレンオキサイド付加硫酸エステル塩、高級アルコール燐酸エステル塩、高級アルコールエチレンオキサイド付加燐酸エステル塩などが挙げられる。
【００３０】
帯電防止剤としては、例えば、高級アルコールエチレンオキサイド、ポリエチレングリコール脂肪酸エステル、多価アルコール脂肪酸エステルなどの非イオン性帯電防止剤などが挙げられる。
【００３１】
電解質としては、例えば、周期律表第１族の金属（ＬｉやＮａやＫなど）の塩（第四級アンモニウム塩など）が挙げられる。周期律表第１族の金属の塩としては、例えば、ＬｉＣＦ３ＳＯ３、ＮａＣｌＯ４、ＬｉＡｓＦ６、ＬｉＢＦ４、ＮａＳＣＮ、ＫＳＣＮおよびＮａＣｌなどが挙げられる。
【００３２】
また、導電性弾性層用の導電剤として、周期律表第２族の金属（ＣａやＢａなど）の塩（Ｃａ（ＣｌＯ４）２など）やこれから誘導される帯電防止剤を用いることもできる。また、これらと多価アルコール（１，４−ブタンジオール、エチレングリコール、ポリエチレングリコール、プロピレングリコール、ポリエチレングリコールなど）もしくはその誘導体との錯体や、これらとモノオール（エチレングリコールモノメチルエーテル、エチレングリコールモノエチルエーテルなど）との錯体などのイオン導電性導電剤を用いることもできる。
【００３３】
また、導電性弾性層用の導電剤として、ケッチェンブラックＥＣ、アセチレンブラック、ゴム用カーボン、酸化処理を施したカラー（インク）用カーボン、および、熱分解カーボンなどの導電性のカーボンを用いることもできる。ゴム用カーボンとしては、例えば、以下のものが挙げられる。
Ｓｕｐｅｒ  Ａｂｒａｓｉｏｎ  Ｆｕｒｎａｃｅ（ＳＡＦ：超耐摩耗性），Ｉｎｔｅｒｍｅｄｉａｔｅ  Ｓｕｐｅｒ  Ａｂｒａｓｉｏｎ  Ｆｕｒｎａｃｅ（ＩＳＡＦ：準超耐摩耗性），Ｈｉｇｈ  Ａｂｒａｓｉｏｎ  Ｆｕｒｎａｃｅ（ＨＡＦ：高耐摩耗性），Ｆａｓｔ  Ｅｘｔｒｕｄｉｎｇ  Ｆｕｒｎａｃｅ（ＦＥＦ：良押し出し性），Ｇｅｎｅｒａｌ  Ｐｕｒｐｏｓｅ  Ｆｕｒｎａｃｅ（ＧＰＦ：汎用性），Ｓｅｍｉ  Ｒｅｉｎ  Ｆｏｒｃｉｎｇ  Ｆｕｒｎａｃｅ（ＳＲＦ：中補強性），Ｆｉｎｅ  Ｔｈｅｒｍａｌ（ＦＴ：微粒熱分解），Ｍｅｄｉｕｍ  Ｔｈｅｒｍａｌ（ＭＴ：中粒熱分解）。
【００３４】
また、導電性弾性層用の導電剤として、天然グラファイトおよび人造グラファイトなどのグラファイトを用いることもできる。
【００３５】
また、導電性弾性層用の導電剤として、酸化スズ、酸化チタンおよび酸化亜鉛などの金属酸化物や、ニッケル、銅、銀およびゲルマニウムなどの金属を用いることもできる。
【００３６】
さらに、導電性弾性層用の導電剤として、ポリアニリン、ポリピロールおよびポリアセチレンなどの導電性ポリマーを用いることもできる。
【００３７】
また、導電性弾性層には、無機または有機の充填剤や架橋剤を添加してもよい。充填剤としては、例えば、シリカ（ホワイトカーボン）、炭酸カルシウム、炭酸マグネシウム、クレー、タルク、ゼオライト、アルミナ、硫酸バリウムおよび硫酸アルミニウムなどが挙げられる。架橋剤としては、例えば、イオウ、過酸化物、架橋助剤、架橋促進剤、架橋促進助剤、架橋遅延剤などが挙げられる。
【００３８】
導電性弾性層の硬度は、帯電部材と被帯電体である電子写真感光体とを当接させた際の帯電部材の変形を抑制する観点から、アスカーＣで７０度以上であることが好ましく、特には７３度以上であることがより好ましい。
【００３９】
また、電子写真感光体との当接ニップを十分に確保するために設けた導電性弾性層の機能を十分に発揮させる観点から、帯電部材の表面層の弾性率は２０００ＭＰａ以下であることが好ましい。一方、一般的に、層の弾性率を小さくするほど架橋密度が低下する傾向にあるため、帯電部材の表面にブリードアウトした低分子量成分による電子写真感光体の表面の汚染を抑制する観点から、帯電部材の表面層の弾性率は１００ＭＰａ以上であることが好ましい。
【００４０】
また、表面層の層厚は、厚いほど上記の低分子量成分のブリードアウトの抑制効果が大きいが、帯電部材の帯電能は層厚が厚いほど低下してしまう。したがって、これらを考慮すると本発明では、表面層の層厚は０．０１μｍ以上１．００μｍ以下であることが好ましく、特には０．０４μｍ以上０．６０μｍ以下であることがより好ましい。
【００４１】
表面層の層厚は、帯電部材表面部位をカミソリで削ぎ、液体窒素につけ、破断させた後に、その断面を走査型電子顕微鏡（ＳＥＭ）（日本電子（株）製）で約２００００倍の倍率で観察することにより確認した。
【００４２】
また、帯電部材の表面へのトナーや外添剤の固着を抑制する観点から、帯電部材の表面（すなわち表面層の表面）の粗さ（Ｒｚ）はＪＩＳ９４で１０μｍ以下であることが好ましく、７μｍ以下であることがより好ましく、５μｍ以下であることがより一層好ましい。
【００４３】
次に、本発明の帯電部材について説明する。
本発明の帯電部材は、上記のとおり、支持体、該支持体上に形成された導電性弾性層、および、該導電性弾性層の上に形成された表面層を有する帯電部材において、該表面層が、アクリル基およびオキシアルキレン基を有するポリシロキサンを含有することを特徴とする帯電部材である。
【００４４】
上記ポリシロキサンは、さらにアルキル基およびフェニル基を有するものが好ましい。このアルキル基としては、炭素数１以上２１以下の直鎖状もしくは分岐鎖状のアルキル基が好ましく、さらにはメチル基、エチル基、ｎ−プロピル基、ヘキシル基、デシル基がより好ましい。
【００４５】
上記ポリシロキサンがさらにアルキル基およびフェニル基を有する場合、上記ポリシロキサン中のアクリル基の含有量は、ポリシロキサン全質量に対して１．０質量％以上２０．０質量％以下であることが好ましい。また、ポリシロキサン中のオキシアルキレン基の含有量は、ポリシロキサン全質量に対して４．０質量％以上３０．０質量％以下であることが好ましい。また、ポリシロキサン中のアルキル基の含有量は、ポリシロキサン全質量に対して５．０質量％以上３０．０質量％以下であることが好ましい。また、ポリシロキサン中のフェニル基の含有量は、ポリシロキサン全質量に対して５．０質量％以上３０．０質量％以下であることが好ましい。また、ポリシロキサン中のシロキサン部分の含有量は、ポリシロキサン全質量に対して２０．０質量％以上８０．０質量％以下であることが好ましい。
【００４６】
上記ポリシロキサンは、カチオン重合可能な基を有する加水分解性シラン化合物を加水分解によって縮合させて加水分解性縮合物を得て、次いで、該カチオン重合可能な基を開裂させることにより、該加水分解性縮合物を架橋させることによって得ることができる。
すなわち、上記ポリシロキサンは、
（Ｉ）カチオン重合可能な基を有する加水分解性シラン化合物を加水分解によって縮合させる縮合工程、
（ＩＩ）工程（Ｉ）で得られた縮合物に、アクリル系単量体およびシリコン系単量体から合成されたブロック共重合体である化合物を添加する工程、および
（ＩＩＩ）該カチオン重合可能な基を開裂させることにより、工程（ＩＩ）により得られた加水分解性縮合物を架橋させる架橋工程を経て得ることができる。
また、上記ポリシロキサンがさらにアルキル基およびフェニル基を有するものである場合、該ポリシロキサンは、カチオン重合可能な基を有する加水分解性シラン化合物と、アルキル基を有する加水分解性シラン化合物と、フェニル基を有する加水分解性シラン化合物とを加水分解によって縮合させて加水分解性縮合物を得て、次いで、該カチオン重合可能な基を開裂させることにより、該加水分解性縮合物を架橋させることによって得ることができる。
すなわち、上記ポリシロキサンがさらにアルキル基およびフェニル基を有するものである場合、該ポリシロキサンは、
（ＶＩＩ）カチオン重合可能な基を有する加水分解性シラン化合物と、アルキル基を有する加水分解性シラン化合物と、フェニル基を有する加水分解性シラン化合物とを加水分解によって縮合させる縮合工程、
（ＶＩＩＩ）工程（ＶＩＩ）で得られた縮合物に、アクリル系単量体およびシリコン系単量体から合成されたブロック共重合体である化合物を添加する工程、および
（ＩＸ）該カチオン重合可能な基を開裂させることにより、工程（ＶＩＩＩ）により得られた加水分解性縮合物を架橋させる架橋工程を経て得ることができる。
【００４７】
上記カチオン重合可能な基を有する加水分解性シラン化合物としては、下記式（２）で示される構造を有する加水分解性シラン化合物が好適である。
【化１】
0005171060.tif 000002
【００４８】
上記式（２）中、Ｒ２１は、飽和もしくは不飽和の１価の炭化水素基を示す。Ｒ２２は、飽和もしくは不飽和の１価の炭化水素基を示す。Ｚ２１は、２価の有機基を示す。Ｒｃ２１は、カチオン重合可能な基を示す。ｄは０以上２以下の整数であり、ｅは１以上３以下の整数であり、ｄ＋ｅ＝３である。
【００４９】
上記式（２）中のＲｃ２１のカチオン重合可能な基とは、開裂によってオキシアルキレン基を生成するカチオン重合可能な有機基を意味し、例えば、エポキシ基やオキセタン基などの環状エーテル基、および、ビニルエーテル基などが挙げられる。これらの中でも、入手の容易性および反応制御の容易性の観点から、エポキシ基が好ましい。
【００５０】
上記式（２）中のＲ２１およびＲ２２の飽和もしくは不飽和の１価の炭化水素基としては、例えば、アルキル基、アルケニル基およびアリール基などが挙げられる。これらの中でも、炭素数１以上３以下の直鎖状もしくは分岐鎖状のアルキル基が好ましく、さらにはメチル基、エチル基がより好ましい。
【００５１】
上記式（２）中のＺ２１の２価の有機基としては、例えば、アルキレン基およびアリーレン基などが挙げられる。これらの中でも、炭素数１以上６以下のアルキレン基が好ましく、さらにはエチレン基がより好ましい。
【００５２】
上記式（２）中のｅは３であることが好ましい。
【００５３】
上記式（２）中のｄが２の場合、２個のＲ２１は同一であってもよく、異なっていてもよい。
【００５４】
上記式（２）中のｅが２または３の場合、２個または３個のＲ２２は同一であってもよく、異なっていてもよい。
【００５５】
以下に、上記式（２）で示される構造を有する加水分解性シラン化合物の具体例を示す。
（２−１）：グリシドキシプロピルトリメトキシシラン
（２−２）：グリシドキシプロピルトリエトキシシラン
（２−３）：エポキシシクロヘキシルエチルトリメトキシシラン
（２−４）：エポキシシクロヘキシルエチルトリエトキシシラン
【００５６】
本発明の帯電部材に用いられるポリシロキサンは、上述のとおり、カチオン重合可能な基を有する加水分解性シラン化合物を加水分解によって縮合させて加水分解性縮合物を得て、次いで、該カチオン重合可能な基を開裂させることにより、該加水分解性縮合物を架橋させることによって得ることができる。特に、帯電部材の表面物性の制御の観点から、加水分解性縮合物を得る際には、カチオン重合可能な基を有する加水分解性シラン化合物に加えて、さらに、下記式（１）で示される構造を有する加水分解性シラン化合物を併用することが好ましい。
【化２】
0005171060.tif 000003
すなわち、加水分解性縮合物を得る際に、カチオン重合可能な基を有する加水分解性シラン化合物に加えて、上記式（１）で示される構造を有する加水分解性シラン化合物を併用する場合、上記ポリシロキサンは、
（ＩＶ）カチオン重合可能な基を有する加水分解性シラン化合物と、上記式（１）で示される構造を有する加水分解性シラン化合物とを加水分解によって縮合させる縮合工程、
（Ｖ）工程（ＩＶ）で得られた加水分解性縮合物に、アクリル系単量体およびシリコン系単量体から合成されたブロック共重合体である化合物を添加する工程、および
（ＶＩ）該カチオン重合可能な基を開裂させることにより、工程（Ｖ）により得られた加水分解性縮合物を架橋させる架橋工程を経て得ることができる。
【００５７】
上記式（１）中、Ｒ１１は、フェニル基置換のアルキル基もしくは無置換のアルキル基、または、アルキル基置換のアリール基もしくは無置換のアリール基を示す。Ｒ１２は、飽和もしくは不飽和の１価の炭化水素基を示す。ａは０以上３以下の整数であり、ｂは１以上４以下の整数であり、ａ＋ｂ＝４である。
【００５８】
上記式（１）中のＲ１１のフェニル基置換のアルキル基もしくは無置換のアルキル基のアルキル基としては、炭素数１以上２１以下の直鎖状のアルキル基が好ましい。
【００５９】
上記式（１）中のＲ１１のアルキル基置換のアリール基もしくは無置換のアリール基のアリール基としては、フェニル基が好ましい。
【００６０】
上記式（１）中のａは１以上３以下の整数であることが好ましく、特には１であることがより好ましい。
【００６１】
上記式（１）中のｂは１以上３以下の整数であることが好ましく、特には３であることがより好ましい。
【００６２】
上記式（１）中のＲ１２の飽和もしくは不飽和の１価の炭化水素基としては、例えば、アルキル基、アルケニル基およびアリール基などが挙げられる。これらの中でも、炭素数１以上３以下の直鎖状もしくは分岐鎖状のアルキル基が好ましく、さらにはメチル基、エチル基、ｎ−プロピル基がより好ましい。
【００６３】
上記式（１）中のａが２または３の場合、２個または３個のＲ１１は同一であってもよく、異なっていてもよい。
【００６４】
上記式（１）中のｂが２、３または４の場合、２個、３個または４個のＲ１２は同一であってもよく、異なっていてもよい。
【００６５】
以下に、上記式（１）で示される構造を有する加水分解性シラン化合物の具体例を示す。
（１−１）：テトラメトキシシラン
（１−２）：テトラエトキシシラン
（１−３）：テトラプロポキシシラン
（１−４）：メチルトリメトキシシラン
（１−５）：メチルトリエトキシシラン
（１−６）：メチルトリプロポキシシラン
（１−７）：エチルトリメトキシシラン
（１−８）：エチルトリエトキシシラン
（１−９）：エチルトリプロポキシシラン
（１−１０）：プロピルトリメトキシシラン
（１−１１）：プロピルトリエトキシシラン
（１−１２）：プロピルトリプロポキシシラン
（１−１３）：ヘキシルトリメトキシシラン
（１−１４）：ヘキシルトリエトキシシラン
（１−１５）：ヘキシルトリプロポキシシラン
（１−１６）：デシルトリメトキシシラン
（１−１７）：デシルトリエトキシシラン
（１−１８）：デシルトリプロポキシシラン
（１−１９）：フェニルトリメトキシシラン
（１−２０）：フェニルトリエトキシシラン
（１−２１）：フェニルトリプロポキシシラン
（１−２２）：ジフェニルジメトキシシラン
（１−２３）：ジフェニルジエトキシシラン
【００６６】
上記式（１）で示される構造を有する加水分解性シラン化合物を使用する場合、上記式（１）中のａは１以上３以下の整数であることが好ましく、ｂは１以上３以下の整数であることが好ましい。さらに、ａ個のＲ１１のうちの１個のＲ１１は炭素数１以上２１以下の直鎖状のアルキル基であることが好ましい。
【００６７】
上記式（１）で示される構造を有する加水分解性シラン化合物は、１種のみ用いてもよいし、２種以上用いてもよい。２種以上用いる場合には、上記式（１）中のＲ１１がアルキル基のものと上記式（１）中のＲ１１がフェニル基のものとを併用することが好ましい。アルキル基は帯電部材の表面物性の制御、最表面への化合物の偏析しやすさ、特に後述のγｐ＋γｈを小さくする観点から好ましい。しかしながら、感光ドラムの帯電１周目と帯電２周目以降の飽和電位（暗部電位ＶＤ１、ＶＤ２）との間に電位差が生じた場合、画像に影響を及ぼす。この画像への影響としては、文字や黒い図形などを静電潜像形成した直後に連続してハーフトーン画像を出力すると、このハーフトーン画像上にその前の文字や黒い図形などが微かに残像してしまう現象（ゴースト画像）となって現れる場合がある。フェニル基は、まだ明らかではないが上記電位差を小さくするというゴースト現象抑制の観点から好ましい。
【００６８】
以下、本発明の帯電部材の具体的な製造方法（上記ポリシロキサンを含有する表面層の具体的な形成方法）について説明する。
【００６９】
まず、カチオン重合可能な基を有する加水分解性シラン化合物と必要に応じて上記の他の加水分解性シラン化合物とを水の存在下で加水分解反応させることによって加水分解性縮合物を得る。
【００７０】
加水分解反応の際、温度やｐＨなどを制御することで、所望の縮合度の加水分解性縮合物を得ることができる。
【００７１】
また、加水分解反応の際、加水分解反応の触媒として金属アルコキシドなどを利用し、縮合度を制御してもよい。金属アルコキシドとしては、例えば、アルミニウムアルコキシド、チタニウムアルコキシドおよびジルコニアアルコキシドなど、ならびに、これらの錯体（アセチルアセトン錯体など）が挙げられる。
【００７２】
また、加水分解性縮合物を得る際の、カチオン重合可能な基を有する加水分解性シラン化合物と、上記式（１）で示される構造を有する加水分解性シラン化合物との配合割合は、以下になるようにすることが好ましい。得られるポリシロキサン中のアクリル基の含有量がポリシロキサン全質量に対して１．０質量％以上２０．０質量％以下；オキシアルキレン基の含有量がポリシロキサン全質量に対して４．０質量％以上７０．０質量％以下；シロキサン部分の含有量がポリシロキサン全質量に対して２０．０質量％以上９５．０質量％以下。
【００７３】
また、上記式（１）で示される構造を有する加水分解性シラン化合物を併用する場合には、さらに、カチオン重合可能な基を有する加水分解性シラン化合物（ＭＣ）と上記式（１）で示される構造を有する加水分解性シラン化合物（Ｍ１）とのモル比（ＭＣ：Ｍ１）が１０：１から１：１０の範囲になるように配合することが好ましい。
【００７４】
次に、得られた加水分解性縮合物にアクリル系単量体およびシリコン系単量体から合成されたブロック共重合体である化合物を添加して、表面層用塗布液をまず調製する。次いで、支持体および該支持体上に形成された導電性弾性層を有する部材（以下「導電性弾性部材」ともいう。）上に、調製した表面層用塗布液を塗布する。
【００７５】
シラン化合物を加水分解によって縮合する工程と別にブロック共重合体を添加する工程を設けたのは、上記該アクリル系単量体とシリコン系単量体とのブロック共重合体が最表面に偏析しやすくするためである。この理由は、合成中添加では、その偏析させる効果が小さくなり、トナーや外添剤等の付着に対して効果が極めて小さくなることを見出したためである。
【００７６】
さらに、上記アクリル系単量体およびシリコン系単量体から合成されたブロック共重合体は、Ａ−Ｂタイプのジブロック共重合体であるものが好ましい。
【００７７】
上記アクリル系単量体およびシリコン系単量体から合成された共重合体には、グラフトタイプのものも存在するが、最表面偏析効果としては効果が小さい。これは、ポリシロキサンとの相互作用の仕方が、特にグラフトタイプのものはポリマーミセル型（アクリル系単量体由来の部分はポリシロキサン側、シリコン系単量体由来部分は内側）となりやすいため、ポリシロキサン内部に取り込まれた構造となるためと推察している。
【００７８】
ここで、アクリル系単量体としては、例えば、下記式（３）で示される構造を有する化合物が挙げられる。
【化３】
0005171060.tif 000004
【００７９】
（式（３）中、Ｒ３１は水素原子またはメチル基を示す。Ｒ３２は炭素数１以上２０以下の直鎖もしくは分岐状のアルキレン基、または、炭素数６以上１２以下の脂環式炭化水素基を示す。ｎは１０〜１０００の整数である。）
【００８０】
より具体的には、アクリル系単量体としては以下のものが挙げられる。
（メタ）アクリル酸〔「（メタ）アクリル酸」は「アクリル酸」と「メタクリル酸」との総称、以下同じ〕，イタコン酸，クロトン酸，マレイン酸，フマル酸などのカルボン酸含有ビニル単量体；（メタ）アクリル酸−２−ヒドロキシエチル，（メタ）アクリル酸−２−ヒドロキシプロピル，アリルアルコールなどの水酸基含有ビニル単量；（メタ）アクリル酸メチル，（メタ）アクリル酸エチル，（メタ）アクリル酸ｎ−プロピル，（メタ）アクリル酸イソプロピル，（メタ）アクリル酸グリシジル，（メタ）アクリル酸ｎ−ブチル，（メタ）アクリル酸イソブチル，（メタ）アクリル酸ｔｅｒｔ−ブチル，（メタ）アクリル酸−２−エチルヘキシル，（メタ）アクリル酸オクチル，（メタ）アクリル酸ラウリル，（メタ）アクリル酸ステアリル，（メタ）アクリル酸シクロヘキシル，（メタ）アクリル酸ベンジル等の（メタ）アクリル酸エステル；（メタ）アクリルアミド，Ｎ−メチロール（メタ）アクリルアミドＮ，Ｎ−ジメチル（メタ）アクリルアミド，Ｎ−（メタ）アクリロイルモルホリンなどのアミド基含有ビニル単量体；（メタ）アクリル酸トリエチレングリコールエステル，（メタ）アクリル酸ジプロピレングリコールエステル等の（メタ）アクリル酸のポリエチレングリコールやポリプロピレングリコールのエステル；スチレン，ビニルトルエン，α−メチルスチレンなどの芳香族ビニル単量体；ギ酸ビニル，酢酸ビニル，プロピオン酸ビニル，ステアリン酸ビニル等のカルボン酸ビニルエステル；（メタ）アクリル酸−Ｎ，Ｎ−ジメチルアミノエステルなどの第三級アミノ基を有するアルコールの（メタ）アクリル酸エステル，２−ヒドロキシ−３−メタクリルオキシプロピルメチルアンモニウムクロライド等の（メタ）アクリル酸から誘導される第四級アンモニウム塩。
【００８１】
また、アクリル系単量体を重合して共重合体として用いても良く、アクリル−メタクリル共重合体や、下記式（４）で示される構造を有する化合物や下記式（５）で示される構造を有する化合物のようなアゾ結合やペルオキシ結合を有するポリマーとアクリル酸メチルとの共重合体などが挙げられる。
【化４】
0005171060.tif 000005
（式（４）中、ｍおよびｎ’は１以上１０以下の整数である。）
【化５】
0005171060.tif 000006
（式（５）中、ｎ’’は１以上１０以下の整数である。）
【００８２】
また、シリコン系単量体としては、（ＣＨ３）３ＳｉＣｌ、（ＣＨ３）２ＳｉＣｌ２、（ＣＨ３）ＳｉＣｌ３、（ＣＨ３）ＨＳｉＣｌ２、（Ｃ６Ｈ５）２ＳｉＣｌ２、Ｃ６Ｈ５Ｓｉ（ＣＨ３）Ｃｌ２、Ｃ６Ｈ５ＳｉＣｌ３、（ＣＨ３）（ＣＨ２＝ＣＨ）ＳｉＣｌ２などが挙げられる。
【００８３】
上記アクリル系単量体とシリコン系単量体との質量比率は、特に制限されるものではないが、アクリル系単量体／シリコン系単量体で５／９５から９５／５の範囲が好ましく、２０／８０から８０／２０の範囲がより好ましい。シリコン系単量体が少なすぎると十分なトナー付着性が得られない場合があり、アクリル系単量体が少なすぎるとポリシロキサン部分との相溶性が悪化（ミクロ相分離）する場合があるため、膜自身の不均一性が増すことで十分な耐久性が得られない場合がある。
【００８４】
上記アクリル系単量体およびシリコン系単量体から合成されたブロック共重合体として、例えば、日本油脂社製のモディパーＦＳシリーズなどが挙げられる。
【００８５】
また、上記アクリル系単量体およびシリコン系単量体から合成されたブロック共重合体の添加量としては、得られた加水分解性縮合物に対して１質量％以上２０質量％以下であることが好ましく、特に２質量％以上１０質量％以下であることがより好ましい。添加量が少なすぎると、十分なトナーおよび外添剤等の低付着性を得ることができない場合があり、多すぎると、相溶性が悪化したり、コスト高になってしまう場合がある。
【００８６】
表面層用塗布液を調製する際には、塗布性向上のために、加水分解性縮合物以外に、適当な溶剤を用いてもよい。適当な溶剤としては、例えば、エタノールおよび２−ブタノールなどのアルコールや、酢酸エチルや、メチルエチルケトンなど、あるいは、これらを混合したものが挙げられる。また、表面層用塗布液を導電性弾性部材上に塗布する際には、ロールコーターを用いた塗布、浸漬塗布、リング塗布などを採用することができる。
【００８７】
次に、導電性弾性部材上に塗布された表面層用塗布液に活性エネルギー線を照射する。すると、表面層用塗布液に含まれる加水分解性縮合物中のカチオン重合可能な基は開裂し、これによって該加水分解性縮合物を架橋させることができる。加水分解性縮合物は架橋によって硬化する。
【００８８】
活性エネルギー線としては、紫外線が好ましい。
【００８９】
上記紫外線照射時に発生した熱により、導電性弾性部材の導電性弾性層が膨張し、その後冷却によって収縮した際、表面層がこの膨張・収縮に十分に追従しないと、シワやクラックが多い表面層になってしまう場合がある。しかしながら、架橋反応に紫外線を用いた場合、短時間（１５分以内）に加水分解性縮合物を架橋することができるうえ、熱の発生も少ないため、表面層のシワやクラックが発生しにくい。
【００９０】
また、帯電部材の置かれる環境が温湿度の変化が急激な環境である場合、その温湿度の変化による導電性弾性層の膨張・収縮に表面層が十分に追従しないと、表面層にシワやクラックが発生することがある。しかしながら、架橋反応を熱の発生が少ない紫外線によって行えば、導電性弾性層と表面層との密着性が高まり、導電性弾性層の膨張・収縮に表面層が十分に追従できるようになるため、環境の温湿度の変化による表面層のシワやクラックも抑制することができる。
【００９１】
また、架橋反応を紫外線によって行えば、熱履歴による導電性弾性層の劣化を抑制することができるため、導電性弾性層の電気的特性の低下を抑制することもできる。
【００９２】
紫外線の照射には、高圧水銀ランプ、メタルハライドランプ、低圧水銀ランプ、エキシマＵＶランプなどを用いることができ、これらのうち、紫外線の波長が１５０ｎｍ以上４８０ｎｍ以下の光を豊富に含む紫外線源が好適に用いられる。
【００９３】
なお、紫外線の積算光量は、以下のように定義される。
紫外線積算光量［ｍＪ／ｃｍ２］＝紫外線強度［ｍＷ／ｃｍ２］×照射時間［ｓ］
【００９４】
紫外線の積算光量の調節は、照射時間や、ランプ出力や、ランプと被照射体との距離などで行うことが可能である。また、照射時間内で積算光量に勾配をつけてもよい。
【００９５】
低圧水銀ランプを用いる場合、紫外線の積算光量は、ウシオ電機（株）製の紫外線積算光量計ＵＩＴ−１５０−ＡやＵＶＤ−Ｓ２５４を用いて測定することができる。エキシマＵＶランプを用いる場合、紫外線の積算光量は、ウシオ電機（株）製の紫外線積算光量計ＵＩＴ−１５０−ＡやＶＵＶ−Ｓ１７２を用いて測定することができる。
【００９６】
また、架橋反応の際、架橋効率向上の観点から、カチオン重合触媒（重合開始剤）を共存させておくことが好ましい。例えば、活性エネルギー線によって賦活化されるルイス酸のオニウム塩に対してエポキシ基は高い反応性を示すことから、上記のカチオン重合可能な基がエポキシ基である場合、カチオン重合触媒としては、ルイス酸のオニウム塩を用いることが好ましい。
【００９７】
その他のカチオン重合触媒としては、例えば、ボレート塩、イミド構造を有する化合物、トリアジン構造を有する化合物、アゾ化合物、過酸化物などが挙げられる。
【００９８】
各種カチオン重合触媒の中でも、感度、安定性および反応性の観点から、芳香族スルホニウム塩や芳香族ヨードニウム塩が好ましい。特に、ビス（４−ｔｅｒｔ−ブチルフェニル）ヨードニウム塩や、下記式
【化６】
0005171060.tif 000007
で示される構造を有する化合物（商品名：アデカオプトマ−ＳＰ１５０、旭電化工業（株）製）や、下記式
【化７】
0005171060.tif 000008
で示される構造を有する化合物（商品名：イルガキュア２６１、チバスペシャルティーケミカルズ社製）が好ましい。
【００９９】
次に、帯電部材の全表面自由エネルギー（γＴｏｔａｌ）について説明する。
【０１００】
本発明の帯電部材の全表面自由エネルギー（γＴｏｔａｌ）は、１５ｍＪ／ｍ２を超えて３０ｍＪ／ｍ２以下であることが好ましい。また、γＴｏｔａｌ＝γｄ＋γｐ＋γｈのうち、特にγｐ＋γｈ（極性項＋水素結合項部分の和）は、０＜γｐ＋γｈ＜５であることが好ましく、特に０＜γｐ＋γｈ＜３であることがより好ましい。
【０１０１】
γＴｏｔａｌが小さく、γｐ＋γｈも小さいほど、帯電部材の表面にトナーや外添剤が固着しにくくなる傾向にある。
【０１０２】
帯電部材の全表面自由エネルギーは、表１に示す表面自由エネルギー３成分が既知のプローブ液体を使用して測定した。
γｄ：分散力項
γｐ：極性項
γｈ：水素結合項
【０１０３】
【表１】
0005171060.tif 000009
【０１０４】
具体的には、協和界面（株）製の接触角計ＣＡ−Ｘ  ＲＯＬＬ型を使用し、帯電部材の表面／導電性弾性層の表面における上記各プローブ液体の接触角θを測定する。次いで、以下の北崎・畑の理論の式
【数１】
0005171060.tif 000010
を用い、表１のプローブ液体３種の表面自由エネルギーγＬｄ、γＬｐ、γＬｈと、それぞれ求めた接触角θとから３つの式を作る。その３元連立方程式を解いて、γｓｄ、γｓｐ、γｓｈを算出し、γｓｄ、γｓｐおよびγｓｈの和をもって帯電部材の全表面自由エネルギー（γＴｏｔａｌ）とした。
【０１０５】
接触角θの詳細な測定条件は以下のとおりである。
測定：液滴法（真円フィッティング）
液量：１μｌ
着滴認識：自動
画像処理：アルゴリズム−無反射
イメージモード：フレーム
スレッシホールドレベル：自動
【０１０６】
また、本発明において、帯電部材の表面層の体積抵抗率は、１０１０Ω・ｃｍ以上１０１６Ω・ｃｍ以下であることが好ましい。体積抵抗率が小さすぎると、繰り返し使用した際、良好な画像形成に必要な表面層の電気的特性が不十分となる場合がある。一方、体積抵抗率が大きすぎると、放電（電子写真感光体と帯電部材との当接部近傍での微少な放電）に時間がかかりすぎて、画像出力スピードが高速である場合に、電子写真感光体を十分に帯電することができなくなる場合がある。
【０１０７】
本発明において、表面層の体積抵抗率とは、次のようにして測定して得られる値を意味する。
【０１０８】
すなわち、測定対象の帯電部材の表面層を形成する際に用いた表面層用塗布液を、アルミニウムシート（厚さ１００μｍ）上にスピンコータを用いて塗布する。これを測定対象の帯電部材の表面層を形成する際と同様の条件で硬化・乾燥させることによって、アルミニウムシート上に層を形成した。なお、アルミニウムシート上に表面層用塗布液を塗布する際の塗布量は、アルミニウムシート上に形成される層（硬化・乾燥後の層）の層厚が１０μｍになるように調整した。
【０１０９】
このようにして上に層を形成したアルミニウムシートを４ｃｍ×４ｃｍの正方形型に切断し、サンプル片の層側の表面に金蒸着を施した。
【０１１０】
この金蒸着を施したサンプル片を、図２に示す構成の抵抗測定システムに組み込み、印加直流電圧１０Ｖの条件で抵抗を測定した。測定して得られた抵抗をサンプル面積、厚みから体積抵抗率に換算し、測定対象の帯電部材の表面層の体積抵抗率とした。なお、図２中、２０１はサンプル片であり、２０２は抵抗測定装置（４１４０Ｂ  ＰＡ  ＭＥＴＥＲ／ＤＣ  ＶＯＬＴＡＧＥ  ＳＯＵＲＣＥ、ＨＥＷＬＥＴＴ  ＰＡＣＫＡＲＤ社製）であり、２０３は接触電極端子であり、２０４は平板電極である。
【０１１１】
図３に、本発明の帯電部材を有するプロセスカートリッジを備えた電子写真装置の概略構成の一例を示す。
【０１１２】
図３において、１は円筒状の電子写真感光体であり、軸２を中心に矢印方向に所定の周速度で回転駆動される。電子写真感光体としては、支持体および支持体上に形成された無機感光層もしくは有機感光層を有するものが一般的である。また、電子写真感光体は表面層として電荷注入層を有するものであってもよい。
【０１１３】
回転駆動される電子写真感光体１の表面は、本発明の帯電部材３（図３においてはローラー形状の帯電部材）により、正または負の所定電位に均一に帯電される。次いで、スリット露光やレーザービーム走査露光などの露光手段（不図示）から出力される露光光（画像露光光）４を受ける。こうして電子写真感光体１の表面に、目的の画像に対応した静電潜像が順次形成されていく。
【０１１４】
帯電部材３による電子写真感光体１の表面の帯電の際、帯電部材３には、電圧印加手段（不図示）から直流電圧のみの電圧あるいは直流電圧に交流電圧を重畳した電圧が印加される。後述の実施例においては、帯電部材には直流電圧のみの電圧（−１０００Ｖ）を印加した。また、後述の実施例において、暗部電位は−５００Ｖ、明部電位は−１２０Ｖとした。
【０１１５】
電子写真感光体１の表面に形成された静電潜像は、現像手段５の現像剤に含まれるトナーにより現像（反転現像もしくは正規現像）されてトナー像となる。次いで、電子写真感光体１の表面に形成担持されているトナー像が、転写手段（転写ローラーなど）６からの転写バイアスによって、転写材供給手段（不図示）から電子写真感光体１と転写手段６との間（当接部）に電子写真感光体１の回転と同期して取り出されて給送された転写材（紙など）Ｐに順次転写されていく。
【０１１６】
現像手段としては、例えば、ジャンピング現像手段、接触現像手段および磁気ブラシ手段などが挙げられるが、トナーの飛散性改善の観点から、接触現像手段が好ましく、後述の実施例においては、接触現像手段を採用した。
【０１１７】
また、転写ローラーとしては、支持体上に中抵抗に調整された弾性樹脂層を被覆したものが例示される。
【０１１８】
トナー像の転写を受けた転写材Ｐは、電子写真感光体１の表面から分離されて定着手段８へ導入されて像定着を受けることにより画像形成物（プリント、コピー）として装置外へプリントアウトされる。両面画像形成モードや多重画像形成モードの場合、この画像形成物は、不図示の再循環搬送機構に導入されて転写部へ再導入される。
【０１１９】
トナー像転写後の電子写真感光体１の表面は、クリーニング手段（クリーニングブレードなど）７によって転写残りの現像剤（トナー）の除去を受けて清浄面化される。さらに前露光手段（不図示）からの前露光光（不図示）により除電処理された後、繰り返し画像形成に使用される。なお、帯電手段が接触帯電手段である場合は、前露光は必ずしも必要ではない。
【０１２０】
上述の電子写真感光体１、帯電部材３、現像手段５、転写手段６およびクリーニング手段７などの構成要素のうち、複数のものを容器に納めてプロセスカートリッジとして一体に結合して構成し、このプロセスカートリッジを複写機やレーザービームプリンターなどの電子写真装置本体に対して着脱自在に構成してもよい。図３では、電子写真感光体１、帯電部材３、現像手段５およびクリーニング手段７を一体に支持してカートリッジ化して、電子写真装置本体のレールなどの案内手段１０を用いて電子写真装置本体に着脱自在なプロセスカートリッジ９としている。
【０１２１】
（実施例）
以下に、具体的な実施例を挙げて本発明をさらに詳細に説明する。ただし、本発明はこれらに限定されるものではない。なお、実施例中の「部」は「質量部」を意味する。
【０１２２】
（実施例１）
エピクロルヒドリンゴム［商品名：エピクロマーＣＧ１０５、ダイソー（株）製］１００部、充填剤としてのＭＴカーボン［商品名：Ｎ９９０、Ｔｈｅｒｍａｘ社製］３５部、導電剤としてのＨＡＦ［商品名：シースト３、東海カーボン（株）製］１４部、導電性カーボン［商品名：ケッチェンブラックＥＣ６００ＪＤ、ライオン（株）製］４部、酸化亜鉛５部およびステアリン酸１部を、６Ｌニーダーで２４分間混練した。この混練物に、加硫促進剤としてのジ−２−ベンゾチアゾリルジスルフィド［商品名：ノクセラーＤＭ−Ｐ、大内新興化学（株）製］１部、加硫促進剤としてのテトラメチルチウラムモノスルフィド［商品名：ノクセラーＴＳ、大内新興化学（株）製］０．５部および加硫剤としてのイオウ１．２部を加え、オープンロールでさらに１０分間混練することによって、混練物Ｉを得た。
【０１２３】
次に、混練物Ｉを、ゴム押し出し機で、外径９．５ｍｍ、内径５．４ｍｍの円筒形に押し出し、２５０ｍｍの長さに裁断し、加硫缶で１６０℃の水蒸気で３０分間１次加硫することによって、導電性弾性層用１次加硫チューブを得た。
【０１２４】
一方、直径６ｍｍ、長さ２５６ｍｍの円柱形の鋼製の支持体（表面をニッケルメッキ加工したもの）の円柱面軸方向中央を挟んで両側１１５．５ｍｍまでの領域（あわせて軸方向幅２３１ｍｍの領域）に、金属およびゴムを含む熱硬化性接着剤［商品名：メタロックＵ−２０、（株）東洋化学研究所製］を塗布し、これを３０分間８０℃で乾燥させた後、さらに１時間１２０℃で乾燥させた。
【０１２５】
この円柱面に熱硬化性接着剤を塗布し乾燥させた支持体を、導電性弾性層用１次加硫チューブの中に挿入し、その後、導電性弾性層用１次加硫チューブを１６０℃１時間で加熱した。この加熱によって、導電性弾性層用１次加硫チューブが２次加硫され、また、熱硬化性接着剤が硬化した。このようにして、表面研磨前の導電性弾性ローラー−１を得た。
【０１２６】
次に、表面研磨前の導電性弾性ローラー−１の導電性弾性層部分（ゴム部分）の両端を切断し、導電性弾性層部分の軸方向幅を２３１ｍｍとした後、導電性弾性層部分の表面を回転砥石で研磨する。その結果、端部直径８．２６ｍｍ、中央部直径８．５ｍｍのクラウン形状で、表面の十点平均粗さ（Ｒｚ）が３．５μｍで、振れが２０μｍの導電性弾性ローラー（表面研磨後の導電性弾性ローラー）−２を得た。
【０１２７】
十点平均粗さ（Ｒｚ）はＪＩＳＢ６１０１に準拠して測定した。
【０１２８】
振れの測定は、ミツトヨ（株）製高精度レーザー測定機ＬＳＭ−４３０Ｖを用いて行った。詳しくは、該測定機を用いて外径を測定し、最大外径値と最小外径値の差を外径差振れとし、この測定を５点で行い、５点の外径差振れの平均値を被測定物の振れとした。
【０１２９】
得られた導電性弾性ローラー（表面研磨後の導電性弾性ローラー）−２の硬度は７１度（アスカーＣ）であった。なお、本発明において、アスカーＣ硬度の測定は、測定対象の表面にアスカーＣ型硬度計（高分子計器（株）製）の押針を当接し、１０００ｇ加重の条件で行った。  
【０１３０】
次に表面層の処理剤を得るために、加水分解性シラン化合物としてのグリシドキシプロピルトリエトキシシラン（ＧＰＴＥＳ）［商品名：ＫＢＥ−４０３、信越化学工業（株）製］３５．６４ｇ（０．１２８ｍｏｌ）、フェニルトリエトキシシラン（ＰｈＴＥＳ）［商品名：ＫＢＥ−１０３、信越化学工業（株）製］３０．７７ｇ（０．１２８ｍｏｌ）、ヘキシルトリメトキシシラン（ＨｅＴＭＳ）［商品名：ＫＢＭ−３０６３、信越化学工業（株）製］１３．２１ｇ（０．０６４ｍｏｌ）と、水２５．９３ｇおよびエタノール６３．０７ｇとを３００ｍｌのナスフラスコ中で混合した。この混合物を室温で３０分攪拌し、次いで１２０℃に設定したオイルバス上で、２４時間加熱還流を行うことによって、加水分解性シラン化合物の縮合物Ｉ（固形分２８質量％）を得た。
【０１３１】
この縮合物Ｉの２５ｇを２−ブタノール５ｇ／エタノール６５ｇの混合溶剤に加え、得られた溶液にアクリル系単量体およびシリコン系単量体から合成されたＡ−Ｂタイプのブロック共重合体−１［商品名：モディパーＦＳ−７１０（固形分：１５質量％、日本油脂（株）製）］５ｇを添加することによって、固形分７質量％の縮合物含有アルコール溶液を調製した。
【０１３２】
この縮合物含有アルコール溶液  １００ｇに対して、光カチオン重合開始剤としての芳香族スルホニウム塩［商品名：アデカオプトマーＳＰ−１５０、旭電化工業（株）製］をメチルイソブチルケトン（ＭＩＢＫ）で１０％希釈したものを２ｇ添加し、表面層用塗布液−１を調製した。
【０１３３】
次に、導電性弾性ローラー（表面研磨後の導電性弾性ローラー）−２の導電性弾性層上に表面層用塗布液−１を、さらにエタノールで固形分０．５質量％となるように調整し、リング塗布した。これに２５４ｎｍの波長の紫外線を積算光量が９０００ｍＪ／ｃｍ２になるように照射し、表面層用塗布液−１を硬化（架橋反応による硬化）および乾燥させることによって表面層を形成した。紫外線の照射には、ハリソン東芝ライティング（株）製の低圧水銀ランプを用いた。
【０１３４】
紫外線の照射によってグリシドキシプロピルトリエトキシシランのグリシドキシ基が開裂し、表面層用塗布液−１の架橋反応が生じたと考えられる。
【０１３５】
表面層用塗布液−１を硬化させた表面層の体積抵抗率は、１．３×１０１２Ω・ｃｍであった。
【０１３６】
以上のようにして作製した帯電ローラーを、帯電ローラー−Ｉとする。
【０１３７】
作製した帯電ローラー−Ｉの全表面自由エネルギー（γＴｏｔａｌ）は２２．１ｍＪ／ｍ２であった。このときγｐ＋γｈは１．２ｍＪ／ｍ２であった。
【０１３８】
・帯電ローラーの評価
帯電ローラー−Ｉとともにプロセスカートリッジに組み込んだ電子写真感光体は、支持体上に層厚１４μｍの有機感光層を形成してなる有機電子写真感光体である。また、この有機感光層は、支持体側から電荷発生層と変性ポリカーボネート（結着樹脂）を含有する電荷輸送層とを積層してなる積層型感光層であり、この電荷輸送層は電子写真感光体の表面層となっている。
【０１３９】
上記と同様にして作製した帯電ローラー−Ｉを用いて、以下に示す出力画像評価を行った。
【０１４０】
作製した帯電ローラー−Ｉと電子写真感光体とを、これらを一体に支持するプロセスカートリッジに組み込み、このプロセスカートリッジをＡ４紙縦出力用のレーザービームプ
リンターに装着した。このレーザービームプリンター（ＨＰ  Ｃｏｌｏｒ  ＬａｓｅｒＪｅｔ  ３６００）の現像方式は反転現像方式であり、転写材の出力スピードは９４ｍｍ／ｓであり、画像解像度は６００ｄｐｉである。
【０１４１】
なお、帯電ローラー−Ｉとともにプロセスカートリッジに組み込んだ電子写真感光体は、上記と同様のものである。
【０１４２】
また、上記レーザービームプリンターに使用したトナーは、ワックス、荷電制御剤、色素、スチレン、ブチルアクリレートおよびエステルモノマーを含む重合性単量体系を水系媒体中で懸濁重合して得られた粒子にシリカ微粒子および酸化チタン微粒子を外添してなるトナー粒子を含む、いわゆる重合トナーであって、そのガラス転移温度は６３℃、体積平均粒子径は６μｍである。
【０１４３】
画像出力は、３０℃／８０％ＲＨ環境下で行い、Ａ４紙にハーフトーン画像（電子写真感光体の回転方向と垂直方向に幅１ドット、間隔２ドットの横線を描く画像）を形成し、これを９４ｍｍ／ｓのプロセススピードで３０００枚出力した。
【０１４４】
出力画像の評価は、１０００枚ごとに出力画像を目視することによって行った。
【０１４５】
評価基準は以下のとおりである。
ＡＡ：帯電ローラーの表面にトナーや外添剤が固着したことによる帯電ムラが出力画像上ないもの。
Ａ：帯電ローラーの表面にトナーや外添剤が固着したことによる帯電ムラが出力画像上ほとんどないもの。
Ｂ：帯電ローラーの表面にトナーや外添剤が固着したことによる帯電ムラが出力画像上あるもの。
Ｃ：帯電ローラーの表面にトナーや外添剤が固着したことによる帯電ムラが出力画像上あり、その帯電ムラの程度が大きいもの。具体的には、白い縦スジ状の帯電ムラがあるもの。
【０１４６】
以上の評価結果を表３に示す。
【０１４７】
また、帯電ローラー−Ｉの表面層の組成分析を以下のとおりに行った。
【０１４８】
１０倍から１０００倍の光学顕微鏡下、光学顕微鏡に設置した３次元粗微動マイクロマニピュレーター［（株）ナリシゲ製］を用い、上記と同様にして作製した帯電ローラーＶの表面層から１ｍｇ程度の試料を採取した。
【０１４９】
採取した試料を、ＴＧ−ＭＳ法（ＴＧ装置にＭＳ装置を直結）により、加熱時に発生する気体の質量数ごとの濃度変化を、重量変化と同時に、温度の関数として追跡した。測定の条件を表２に示す。
【０１５０】
【表２】
0005171060.tif 000011
【０１５１】
上記条件で測定して得られたＴＧ−ＤＴＧ（Ｄｅｒｉｖａｔｉｖｅ  ｔｈｅｒｍｏｇｒａｖｉｍｅｔｒｙ）曲線によると、室温付近から重量減少が認められ、また、４００℃から５００℃付近および５００℃から６００℃付近の２段階の顕著な重量減少が認められた。
【０１５２】
ここで、４００℃から６００℃で発生する気体について、質量数（ｍ／ｚ）２９、３１、４３、５８、５９のオキシアルキレン基（グリシドキシプロピルトリエトキシシランのグリシドキシ基由来）が確認できた。さらに、その重量減少率から、ポリシロキサン中のオキシアルキレン基の含有量は、ポリシロキサン全質量に対して１７．１０質量％であることがわかった。
【０１５３】
また、ポリシロキサン中のアルキル基の含有量は、質量数（ｍ／ｚ）４１、５５、６９などのアルキル基が確認でき、その重量減少率から、ポリシロキサン全質量に対して７．８９質量％であった。また、ポリシロキサン中のフェニル基の含有量は、質量数（ｍ／ｚ）４３，４４、７８のベンゼンや質量数（ｍ／ｚ）９１（トルエン）などのフェニル基が確認でき、その重量減少率から、ポリシロキサン全質量に対して１２．８８質量％であった。また、質量数（ｍ／ｚ）８７、１００のアクリル基由来が確認でき、その重量減少率から、ポリシロキサン中のアクリル基の含有量は、ポリシロキサン全質量に対して、３．６１質量％であることがわかった。
【０１５４】
残渣はポリシロキサン中のシロキサン部分であると考えられ、よってポリシロキサン中のシロキサン部分の含有量は、ポリシロキサン全質量に対して１００．００−（１７．１０＋１２．８８＋７．８９＋３．６１）＝５８．５２質量％である。
【０１５５】
（実施例２）
導電性弾性層については、実施例１で使用したものを用いた。
【０１５６】
次に表面層の処理剤として、実施例１で使用した加水分解性シラン化合物の縮合物Ｉを用い、この縮合物Ｉの２５ｇを２−ブタノール５ｇ／エタノール６５ｇの混合溶剤に加え、得られた溶液にアクリル系単量体およびシリコン系単量体から合成されたＡ−Ｂタイプのブロック共重合体−２［商品名：モディパーＦＳ−７２０（固形分：１５質量％、日本油脂（株）製）］５ｇを添加することによって、固形分７質量％の縮合物含有アルコール溶液を調製した。次いで、実施例１と同様に光カチオン重合開始剤を添加し、表面層用塗布液−２を得た。
【０１５７】
その後の表面層の形成については、実施例１と同様な方法で形成し、帯電ローラー−ＩＩを作製した。
【０１５８】
表面層用塗布液−２を硬化させた表面層の体積抵抗率は、４．３×１０１２Ω・ｃｍであった。
【０１５９】
作製した帯電ローラーＩＩの全表面自由エネルギー（γＴｏｔａｌ）は２１．３ｍＪ／ｍ２であった。このときγｐ＋γｈは０．５ｍＪ／ｍ２であった。
【０１６０】
また、帯電ローラー−ＩＩの表面層の組成分析を、実施例１の帯電ローラー−Ｉの表面層の組成分析と同様に行ったところ、ポリシロキサン中のオキシアルキレン基の含有量は、ポリシロキサン全質量に対して１５．９８質量％であることがわかった。また、ポリシロキサン中のアルキル基の含有量は、ポリシロキサン全質量に対して９．０６質量％であった。また、ポリシロキサン中のフェニル基の含有量は、ポリシロキサン全質量に対して１２．８６質量％であった。またポリシロキサン中のアクリル基の含有量は、ポリシロキサン全質量に対して、４．３４質量％であることがわかった。残渣はポリシロキサン中のシロキサン部分であると考えられ、よってポリシロキサン中のシロキサン部分の含有量は、ポリシロキサン全質量に対して１００．００−（１５．９８＋９．０６＋１２．８６＋４．３４）＝５７．７６質量％である。
【０１６１】
画像出力と出力画像の評価を実施例１と同様に行い、その結果を表３に示す。
【０１６２】
（実施例３）
導電性弾性層については、実施例１で使用したものを用いた。
【０１６３】
次に表面層の処理剤として、実施例１で使用した加水分解性シラン化合物の縮合物Ｉを用い、この縮合物Ｉの２５ｇを２−ブタノール７．５ｇ／エタノール６５ｇの混合溶剤に加え、得られた溶液にアクリル系単量体およびシリコン系単量体から合成されたＡ−Ｂタイプのブロック共重合体−３［商品名：モディパーＦＳ−７３０（固形分：３０質量％、日本油脂（株）製］２．５ｇを添加することによって、固形分７質量％の縮合物含有アルコール溶液を調製した。次いで、実施例１と同様に光カチオン重合開始剤を添加し、表面層用塗布液−３を得た。
【０１６４】
その後の表面層の形成については、実施例１と同様な方法で形成し、帯電ローラー−ＩＩＩを作製した。
【０１６５】
表面層用塗布液−３を硬化させた表面層の体積抵抗率は、６．８×１０１２Ω・ｃｍであった。
【０１６６】
作製した帯電ローラーＩＩＩの全表面自由エネルギー（γＴｏｔａｌ）は２２．５ｍＪ／ｍ２であった。このときγｐ＋γｈは０．３ｍＪ／ｍ２であった。
【０１６７】
また、帯電ローラー−ＩＩＩの表面層の組成分析を、実施例１の帯電ローラー−Ｉの表面層の組成分析と同様に行ったところ、ポリシロキサン中のオキシアルキレン基の含有量は、ポリシロキサン全質量に対して１６．６０質量％であることがわかった。また、ポリシロキサン中のアルキル基の含有量は、ポリシロキサン全質量に対して８．１１質量％であった。また、ポリシロキサン中のフェニル基の含有量は、ポリシロキサン全質量に対して１４．６９質量％であった。またポリシロキサン中のアクリル基の含有量は、ポリシロキサン全質量に対して、４．０６質量％であることがわかった。残渣はポリシロキサン中のシロキサン部分であると考えられ、よってポリシロキサン中のシロキサン部分の含有量は、ポリシロキサン全質量に対して１００．００−（１６．６０＋８．１１＋１４．６９＋４．０６）＝５６．５４質量％である。
画像出力と出力画像の評価を実施例１と同様に行い、その結果を表３に示す。
【０１６８】
（実施例４）
導電性弾性層については、実施例１で使用したものを用いた。
【０１６９】
次に表面層の処理剤として、実施例１で使用した加水分解性シラン化合物の縮合物Ｉを用い、この縮合物Ｉの２５ｇをエタノール６５ｇの溶剤に加え、得られた溶液にさらにアクリル系単量体およびシリコン系単量体から合成されたＡ−Ｂタイプのブロック共重合体−１［商品名：モディパーＦＳ−７１０（固形分：１５質量％、日本油脂（株）製）］１０．０ｇを添加することによって、固形分７質量％の縮合物含有アルコール溶液を調製した。次いで、実施例１と同様に光カチオン重合開始剤を添加し、表面層用塗布液−４を得た。
【０１７０】
その後の表面層の形成については、実施例１と同様な方法で形成し、帯電ローラー−ＩＶを作製した。
【０１７１】
表面層用塗布液−４を硬化させた表面層の体積抵抗率は、５．２×１０１３Ω・ｃｍであった。
【０１７２】
作製した帯電ローラー−ＩＶの全表面自由エネルギー（γＴｏｔａｌ）は２１．１ｍＪ／ｍ２であった。このときγｐ＋γｈは０．３ｍＪ／ｍ２であった。
【０１７３】
また、帯電ローラー−ＩＶの表面層の組成分析を、実施例１の帯電ローラー−Ｉの表面層の組成分析と同様に行ったところ、ポリシロキサン中のオキシアルキレン基の含有量は、ポリシロキサン全質量に対して１４．２１質量％であることがわかった。また、ポリシロキサン中のアルキル基の含有量は、ポリシロキサン全質量に対して６．９４質量％であった。また、ポリシロキサン中のフェニル基の含有量は、ポリシロキサン全質量に対して１２．５７質量％であった。またポリシロキサン中のアクリル基の含有量は、ポリシロキサン全質量に対して、８．１９質量％であることがわかった。残渣はポリシロキサン中のシロキサン部分であると考えられ、よってポリシロキサン中のシロキサン部分の含有量は、ポリシロキサン全質量に対して１００．００−（１４．２１＋６．９４＋１２．５７＋８．１９）＝５８．０９質量％である。
【０１７４】
画像出力と出力画像の評価を実施例１と同様に行い、その結果を表３に示す。
【０１７５】
（実施例５）
導電性弾性層については、実施例１で使用したものを用いた。
【０１７６】
次に表面層の処理剤として、実施例１で使用した加水分解性シラン化合物の縮合物Ｉを用い、この縮合物Ｉの２５ｇを２−ブタノール８．３５ｇ／エタノール６５ｇの混合溶剤に加え、得られた溶液にアクリル系単量体とシリコン系単量体のグラフトタイプの共重合体−２［商品名：ＬＳＩ−６０（固形分：４５質量％、綜研化学（株）製）］１．６５ｇを添加することによって、固形分７質量％の縮合物含有アルコール溶液を調製した。次いで、実施例１と同様に光カチオン重合開始剤を添加し、表面層用塗布液−５を得た。
【０１７７】
その後の表面層の形成については、実施例１と同様な方法で形成し、帯電ローラー−Ｖを作製した。
【０１７８】
表面層用塗布液−５を硬化させた表面層の体積抵抗率は、２．１×１０１３Ω・ｃｍであった。
【０１７９】
作製した帯電ローラー−Ｖの全表面自由エネルギー（γＴｏｔａｌ）は２５．６ｍＪ／ｍ２であった。このときγｐ＋γｈは３．５ｍＪ／ｍ２であった。
【０１８０】
また、帯電ローラー−Ｖの表面層の組成分析を、実施例１の帯電ローラー−Ｉの表面層の組成分析と同様に行ったところ、ポリシロキサン中のオキシアルキレン基の含有量は、ポリシロキサン全質量に対して１３．５８質量％であることがわかった。また、ポリシロキサン中のアルキル基の含有量は、ポリシロキサン全質量に対して６．６４質量％であった。また、ポリシロキサン中のフェニル基の含有量は、ポリシロキサン全質量に対して１２．０２質量％であった。またポリシロキサン中のアクリル基の含有量は、ポリシロキサン全質量に対して、３．５９質量％であることがわかった。残渣はポリシロキサン中のシロキサン部分であると考えられ、よってポリシロキサン中のシロキサン部分の含有量は、ポリシロキサン全質量に対して１００．００−（１３．５８＋６．６４＋１２．０２＋３．５９）＝６４．１７質量％である。
画像出力と出力画像の評価を実施例１と同様に行い、その結果を表３に示す。
【０１８１】
（比較例１）
導電性弾性層については、実施例１で使用したものを用いた。
【０１８２】
次に表面層の処理剤として、実施例１で使用した加水分解性シラン化合物の縮合物Ｉを用い、この縮合物Ｉの２５ｇを２−ブタノール１０ｇ／エタノール６５ｇの混合溶剤に加え、得られた溶液に、実施例１と同様に光カチオン重合開始剤を添加し、表面層用塗布液−６を得た。
【０１８３】
その後の表面層の形成については、実施例１と同様な方法で形成し、帯電ローラー−ＶＩを作製した。
【０１８４】
表面層用塗布液−６を硬化させた表面層の体積抵抗率は、１．１×１０１２Ω・ｃｍであった。
【０１８５】
作製した帯電ローラー−ＶＩの全表面自由エネルギー（γＴｏｔａｌ）は３３．２ｍＪ／ｍ２であった。このときγｐ＋γｈは８．５ｍＪ／ｍ２であった。
【０１８６】
また、帯電ローラー−ＶＩの表面層の組成分析を、実施例１の帯電ローラー−Ｉの表面層の組成分析と同様に行ったところ、ポリシロキサン中のオキシアルキレン基の含有量は、ポリシロキサン全質量に対して１５．０９質量％であることがわかった。また、ポリシロキサン中のアルキル基の含有量は、ポリシロキサン全質量に対して７．３７質量％であった。また、ポリシロキサン中のフェニル基の含有量は、ポリシロキサン全質量に対して１３．３６質量％であった。残渣はポリシロキサン中のシロキサン部分であると考えられ、よってポリシロキサン中のシロキサン部分の含有量は、ポリシロキサン全質量に対して１００．００−（１５．０９＋７．３７＋１３．３６）＝６４．１８質量％である。
【０１８７】
画像出力と出力画像の評価を実施例１と同様に行い、その結果を表３に示す。
【０１８８】
（比較例２）
導電性弾性層については、実施例１で使用したものを用いた。
【０１８９】
表面層用塗布液−７は以下のようにして調製した。
【０１９０】
すなわち、加水分解性シラン化合物としてのフェニルトリエトキシシラン（ＰｈＴＥＳ）［商品名：ＫＢＥ−１０３、信越化学工業（株）製］６１．５４ｇ（０．２５６ｍｏｌ）、ヘキシルトリメトキシシラン（ＨｅＴＭＳ）［商品名：ＫＢＭ−３０６３、信越化学工業（株）製］１３．２１ｇ（０．０６４ｍｏｌ）と、水２５．９３ｇおよびエタノール４５．９５ｇとを混合した。この混合物を室温で攪拌し、次いで２４時間加熱還流を行うことによって、加水分解性シラン化合物の縮合物−ＩＩを得た。
【０１９１】
この縮合物−ＩＩの２５ｇを２−ブタノール５ｇ／エタノール６５ｇの混合溶剤に加え、得られた溶液にアクリル系単量体およびシリコン系単量体から合成されたＡ−Ｂタイプのブロック共重合体−１［商品名：モディパーＦＳ−７１０（固形分：１５質量％、日本油脂（株）製）］５ｇを添加することによって、固形分７質量％の縮合物含有アルコール溶液を調製した。次いで、実施例１と同様に光カチオン重合開始剤を添加し、表面層用塗布液−７を得た。
【０１９２】
その後の表面層の形成については、実施例１と同様な方法で形成し、帯電ローラー−ＶＩＩを作製した。
【０１９３】
表面層の体積抵抗率は、表面層用塗布液−７がＵＶ硬化しなかったため、測定できなかった。
作製した帯電ローラー−ＶＩＩの全表面自由エネルギー（γＴｏｔａｌ）は２５．６ｍＪ／ｍ２であった。このときγｐ＋γｈは３．５ｍＪ／ｍ２であった。
【０１９４】
また、帯電ローラー−ＶＩＩの表面層の組成分析を、実施例１の帯電ローラー−Ｉの表面層の組成分析と同様に行ったところ、ポリシロキサン中のアルキル基の含有量は、ポリシロキサン全質量に対して７．２５質量％であった。また、ポリシロキサン中のフェニル基の含有量は、ポリシロキサン全質量に対して２６．７２質量％であった。またポリシロキサン中のアクリル基の含有量は、ポリシロキサン全質量に対して、３．４１質量％であることがわかった。残渣はポリシロキサン中のシロキサン部分であると考えられ、よってポリシロキサン中のシロキサン部分の含有量は、ポリシロキサン全質量に対して１００．００−（７．２５＋２６．７２＋３．４１）＝６２．６２質量％である。
画像出力と出力画像の評価を実施例１と同様に行い、その結果を表３に示す。
【０１９５】
【表３】
0005171060.tif 000012
【０１９６】
以上のとおり、本発明によれば、長期間の繰り返し使用によってもトナーやトナーに用いられる外添剤などが表面に固着しにくく、よってＤＣ接触帯電方式に用いても、長期間安定した帯電および画像出力が可能な帯電部材を提供することができる。さらに、本発明によれば、該帯電部材を有するプロセスカートリッジおよび電子写真装置を提供することができる。
【図面の簡単な説明】
【０１９７】
【図１】本発明の帯電部材の構成の一例を示す図である。
【図２】表層の体積抵抗率測定機の概略図である。
【図３】本発明の帯電部材を有するプロセスカートリッジを備えた電子写真装置の概略構成の一例を示す図である。
【符号の説明】
【０１９８】
１０１  支持体
１０２  導電性弾性層
１０３  表面層
２０１  処理剤
２０２  抵抗測定装置
２０３  接触電極端子
２０４  平板電極
１  電子写真感光体
２  軸
３  帯電部材
４  露光光
５  現像手段
６  転写手段
７  クリーニング手段
８  定着手段
９  プロセスカートリッジ
１０  案内手段
Ｐ  転写材
【図１】
0005171060.tif 000015
【図２】
0005171060.tif 000016
【図３】
0005171060.tif 000017